(57)【特許請求の範囲】
【請求項１】
汚水中の金属を回収する金属分離用薬剤であって、
前記金属分離用薬剤が酸性基を有する水溶性高分子と粒子状の陰イオン交換樹脂と強磁性を示す金属粉を含むことを特徴とする金属分離用薬剤。
【請求項２】
請求項１の金属分離用薬剤において、
前記酸性基を有する水溶性高分子の酸性基がカルボキシル基またはスルホン酸基であり、
前記酸性基を有する高分子がポリアクリル酸，ポリアスパラギン酸，ポリグルタミン酸，アルギン酸，ポリビニルスルホン酸及びポリスチレンスルホン酸の少なくとも１種類からなることを特徴とする金属分離用薬剤。
【請求項３】
請求項１または２の金属分離用薬剤において、
前記酸性基を有する高分子の数平均分子量が２,０００以上３００,０００以下であることを特徴とする金属分離用薬剤。
【請求項４】
請求項１乃至３のいずれかの金属分離用薬剤において、
前記酸性基を有する高分子の酸性基がアンモニウム塩構造，アルカリ金属塩構造、またはアルカリ土類金属塩構造であることを特徴とする金属分離用薬剤。
【請求項５】
汚水中の金属を回収する金属分離方法であって、
前記汚水に酸性基を有する水溶性高分子が添加される工程と、
前記汚水に粒子状の陰イオン交換樹脂を接触させる工程と、
前記汚水に強磁性を示す金属粉が添加される工程と、
前記汚水に接触させた前記陰イオン交換樹脂を前記汚水と分離する工程と
を含むことを特徴とする金属分離方法。
【請求項６】
請求項５の金属分離方法において、
前記汚水と分離された前記陰イオン交換樹脂が洗浄される工程と、
前記洗浄により発生した洗浄液にアルカリ金属の水酸化物の水溶液が添加される工程と、
前記アルカリ金属の水酸化物の水溶液を添加する工程で析出した金属水酸化物が濾取される工程を含むことを特徴とする金属分離方法。
【請求項７】
請求項６の金属分離方法において、
前記洗浄された前記イオン交換樹脂が塩基水溶液で洗浄される工程と、
前記アルカリ金属の水酸化物の水溶液が添加される工程で得られた液体を酸性にする工程とを含むことを特徴とする金属分離方法。
【請求項８】
汚水中の金属を回収する金属分離方法であって、
酸性基を有する水溶性高分子の水溶液に粒子状の陰イオン交換樹脂が添加された後、前記酸性基を有する水溶性高分子の水溶液から前記陰イオン交換樹脂が引き上げられる工程と、
前記汚水に強磁性を示す金属粉が添加される工程と、
前記引き上げられた陰イオン交換樹脂に前記汚水を接触させる工程と、
前記汚水に接触させた前記陰イオン交換樹脂を前記汚水と分離する工程と
を含むことを特徴とする金属分離方法。
【請求項９】
請求項５乃至８のいずれかの金属分離方法において、
前記汚水を前記陰イオン交換樹脂に接触させる前において、前記汚水のｐＨは２以上５以下であることを特徴とする金属分離方法。
【請求項１０】
請求項５乃至９のいずれかの金属分離方法において、
前記汚水中の金属のモル数と価数との積をＭＢ、
前記酸性基を有する水溶性高分子の酸性基の数をＰＡ、
前記陰イオン交換樹脂の有するアミノ基の数をＰＢとするとき、
ＭＢ，ＰＡ，ＰＢが下記不等式となるよう調整して前記金属が回収されることを特徴とする金属分離方法。
ＰＡ≧ＭＢ                …（ａ）
ＰＢ≧ＰＡ−ＭＢ          …（ｂ）
【請求項１１】
汚水中の金属を回収する浄水装置であって、
酸性基を有する水溶性高分子の水溶液を備える第１のタンクと、
前記汚水と前記第１のタンクから投入される前記酸性基を有する水溶性高分子の水溶液とが混合される第一の混合槽と、
粒子状の陰イオン交換樹脂が内部に保持され、移動可能な複数個のカラムと、
前記複数個のカラムの下部に配置されたフィルタと、
前記第一の混合槽と接続され前記複数個のカラムの何れかと接続可能な配管と、
塩酸又は硝酸を備えたタンクと接続され前記複数個のカラムの何れかと接続可能な配管と、
アルカリ金属の水溶液又はアルカリ土類金属の水溶液を備えたタンクと接続され前記複数個のカラムの何れかと接続可能な配管と、
水を備えたタンクと接続され前記複数個のカラムの何れかと接続可能な配管と
を備えることを特徴とする浄水装置。
【請求項１２】
汚水中の金属を回収する浄水装置であって、
酸性基を有する水溶性高分子の水溶液を備える第１のタンクと、
前記汚水と前記第１のタンクから投入される前記酸性基を有する水溶性高分子の水溶液とが混合される第一の混合槽と、
塩酸又は硝酸を備えたタンクと、
塩化ナトリウムの水溶液を備えたタンクと、
水を備えたタンクと、
粒子状の陰イオン交換樹脂が内部に保持され、前記塩酸又は硝酸と前記塩化ナトリウムの水溶液と前記水とが投入されるカラムと、
前記カラム内かつ前記陰イオン交換樹脂の上方に配置された電極と、
を備えることを特徴とする浄水装置。
【発明の詳細な説明】
【技術分野】
【０００１】
本発明は、汚水中の金属を回収する金属回収方法，汚水中の金属を回収する金属回収用薬剤、及びこれを用いた浄水装置に関する。
【背景技術】
【０００２】
工業用水を始めとする金属含有汚水にカドミウムや銅等毒性の高い成分が含まれている場合、種々の方法で放流基準まで金属含有汚水の濃度を下げ、河川，海洋に放流されている。また、飲料水対応の浄水器でも、浄水器の内部にイオン交換樹脂を充填し、金属をトラップする方法が提案されている。
【０００３】
一般に、水に溶解している金属は水中ではイオンの形で存在する。そのため、イオン交換樹脂でトラップする方法（特許文献１）や逆浸透膜で濾過する方法が提案されている。その他、水酸化鉄を含有する金属分離用薬剤（特許文献２）が提案されている。また、キレート剤を添加して水に不溶の凝集物を形成後、濾過する方法も提案されている。
【先行技術文献】
【特許文献】
【０００４】
【特許文献１】特開２００１−２３２３６１号公報
【特許文献２】特開２００６−２１８３５９号公報
【発明の概要】
【発明が解決しようとする課題】
【０００５】
イオン交換樹脂や逆浸透膜を用いる方法は、汚水中の金属濃度が高い場合や処理する汚水の量が多い場合は、短時間で金属トラップ機能が低下してしまう。したがって、工業用水等には向かず、飲料水等、金属濃度が低く、処理量が少ない用途で用いられている。
【０００６】
水酸化鉄を用いる場合、凝集物のサイズが小さいため、そのサイズを大型化するための金属分離用薬剤を必要とする。また、凝集の反応が遅いため処理時間が長いという問題がある。
【０００７】
キレート剤を用いる場合、他の方法の材料に比べて高コストであること、及び添加量を適切に制御しなければ汚水中に残留してしまう問題がある。
【０００８】
このように、従来技術では大量の汚水から実用的なコストで高速に金属を分離することは困難であった。
【０００９】
本発明は、汚水中の金属を高速で大量に回収する金属回収方法，汚水中の金属を回収する金属分離用薬剤、及びこれを用いた浄水装置を提供することを目的とする。
【課題を解決するための手段】
【００１０】
上記課題を解決するために、本発明の特徴は、汚水中の金属を回収する金属分離用薬剤であって、金属分離用薬剤が酸性基を有する水溶性高分子及び陰イオン交換樹脂を含むことを特徴とする金属分離用薬剤である。
【００１１】
また、本発明の特徴は、汚水中の金属を回収する金属分離方法であって、汚水に酸性基を有する水溶性高分子が添加される工程と、汚水を陰イオン交換樹脂に接触させる工程とを含むことを特徴とする金属分離方法である。
【００１２】
また、本発明の特徴は、上記金属分離用薬剤を用いた浄水装置であって、汚水及び酸性基を有する水溶性高分子の水溶液を混合する第一の混合槽と、汚水及び酸性基を有する水溶性高分子の水溶液が混合された液体と陰イオン交換樹脂とを混合する第二の混合槽とを有し、第二の混合槽の下部にはフィルタが配置され、フィルタは穴を有し、フィルタの穴により前記陰イオン交換樹脂が保持されることを特徴とする浄水装置である。
【発明の効果】
【００１３】
本発明により、高速で大量に汚水中の金属の分離・回収ができる金属回収方法，金属分離用薬剤及びこれを用いた浄水装置を提供できる。また、金属の分離・回収が低コストで行える金属回収方法，金属分離用薬剤及びこれを用いた浄水装置を提供できる。上記した以外の課題，構成及び効果は以下の実施形態の説明により明らかにされる。
【図面の簡単な説明】
【００１４】
【図１】本発明の一実施形態の金属分離のスキームである。
【図２】本発明の一実施形態の金属回収のスキームである。
【図３】本発明の一実施形態の金属分離・回収装置の模式図である。
【図４】本発明の一実施形態の金属分離・回収装置の模式図である。
【図５】本発明の一実施形態の金属分離・回収装置の模式図である。
【図６】本発明の一実施形態の金属分離・回収装置の模式図である。
【図７】本発明の一実施形態の金属分離・回収装置の模式図である。
【図８】本発明の一実施形態の金属分離装置の模式図である。
【図９】本発明の一実施形態の金属回収装置の模式図である。
【図１０】本発明の一実施形態で用いる陰イオン交換樹脂の前処理装置の模式図である。
【図１１】本発明の一実施形態の金属回収装置の模式図である。
【発明を実施するための形態】
【００１５】
本発明の実施形態について、図面等を用いて以下に説明する。
【００１６】
汚水に酸性基を有する水溶性高分子を添加し、引き続きこの汚水を少量の陰イオン交換樹脂に接触させる。これにより、イオン交換樹脂としての交換容量をはるかに超える金属を汚水から分離できる。また、分離した金属は水酸化物として回収可能である。
【００１７】
更に、イオン交換樹脂の内部に鉄，コバルト，ニッケル等の強磁性の金属粉が含有される場合は、磁性によって回収することができる。したがって、円筒の容器に保持する必要が無く、汚水からの分離や洗浄も容易になる。
【００１８】
加えて、酸性基を有する水溶性高分子及びイオン交換樹脂は再生可能であるため、繰り返して汚水からの金属分離に使うことができる。したがって、従来に比べて低コストで金属分離が可能になる。本発明の汚水中からの金属分離の原理について、図１を用いて説明する。
【００１９】
まず、金属の塩１が溶解している汚水に酸性基を有する水溶性高分子２を添加する。ここでは、酸性基としてカルボキシル基を有している場合を図示している。また、金属は３価のものを図示しているが、３価以外の金属（１価，２価，４価等の金属）の場合は１個の金属イオンに対して最大で価数分の酸性基がイオン結合する。これにより、金属イオンと酸性基を有する水溶性高分子２とからなるイオン結合３が生成される。こうして、金属イオンをトラップしたカルボキシル基を有する水溶性高分子４が形成される。ここで、金属分離用薬剤のイオン結合できる置換基の数の方が、汚水中の金属イオンの数と金属イオンの価数との積より大きくないと、汚水中にイオン結合できない金属イオンが残るため、金属除去効率が向上しない。そのため、カルボキシル基を有する水溶性高分子４のカルボキシル基の数は、汚水中の金属イオンの数と金属イオンの価数との積より多く添加することが望ましい。これにより、汚水中のイオン結合できない金属イオンを減少させることができる。
【００２０】
仮に、陽イオン交換樹脂に金属イオンを結合させる場合、結合の速度はイオン交換樹脂の表面積に依存する。そのため、金属分離の速度を高めるには、イオン交換樹脂の粒子径を小さくする、またはイオン交換樹脂の表面に凹凸を設ける等により表面積を増やす工夫が必要となる。しかし、水溶性の高分子は汚水中に溶解しているので、水溶性の高分子と金属イオンとの接触面積は無限に近い。そのため、イオン交換樹脂に比べて、金属イオンの分離速度が格段に速い。
【００２１】
次に、汚水を陰イオン交換樹脂５に接触させる。すると、金属イオンをトラップしたカルボキシル基を有する水溶性高分子４が陰イオン交換樹脂５とイオン結合する。金属を直接結合するのはカルボキシル基を有する水溶性高分子４である。カルボキシル基を有する水溶性高分子４中には多数のカルボキシル基があるので、非常に多くの金属イオンがトラップされる。次に、カルボキシル基を有する水溶性高分子４が陰イオン交換樹脂５と結合する際は、１個のアミノ基に多くの金属イオンをトラップしたカルボキシル基を有する水溶性高分子４が結合する。したがって、１個の陰イオン交換樹脂５には、陰イオン交換樹脂５が持っているアミノ基数をはるかに超える金属イオンが結合することになる。こうして、汚水から効率的に金属イオンを分離することが可能になる。
【００２２】
ところで、本発明で用いる薬剤の使用順序を変えても金属イオン分離・回収が可能である。まず始めに、酸性基を有する水溶性高分子２の水溶液を陰イオン交換樹脂５に加え、陰イオン交換樹脂５の表面のアミノ基と酸性基を有する水溶性高分子２の酸性基とをイオン結合させておく。こうすることで、陰イオン交換樹脂５の表面に多くの酸性基を持たせることができる。その後、酸性基を有する水溶性高分子２の水溶液から陰イオン交換樹脂５が引き上げられる。この状態で陰イオン交換樹脂５を汚水に接触させると、陰イオン交換樹脂５の表面の酸性基が金属イオンをトラップし、汚水からの金属分離が可能になる。つまり、汚水に対し酸性基を有する水溶性高分子２，陰イオン交換樹脂５の順で使用していたものを、予め酸性基を有する水溶性高分子２及び陰イオン交換樹脂５の結合体を形成しておいた後で汚水を添加するという方法である。なお、引き上げた陰イオン交換樹脂５に汚水を接触させる際、汚水に強磁性を示す金属粉が添加されていてもよい。
【００２３】
次に、酸性基を有する水溶性高分子２及び陰イオン交換樹脂５の再生まで含めた金属イオンの分離・回収スキームを図２に示す。
【００２４】
ここでは、汚水に対し酸性基を有する水溶性高分子６，陰イオン交換樹脂５の順で使用する方法で説明するが、予め酸性基を有する水溶性高分子６及び陰イオン交換樹脂５の結合体を形成しておいた後で汚水を添加するという方法でもかまわない。
【００２５】
始めに、酸性基を有する水溶性高分子６を汚水に添加し、金属イオン７と酸性基８とがイオン結合することにより金属イオン７がトラップされる。次に、汚水を陰イオン交換樹脂９に接触させる。その後、陰イオン交換樹脂９を汚水と分離する。
【００２６】
続いて、陰イオン交換樹脂９を塩酸で洗浄する。これにより、酸性基を有する水溶性高分子６は金属イオンを離し、陰イオン交換樹脂９から外れ、塩酸含有の洗浄液中に溶解する。金属イオン７は金属塩化物１０となり、塩酸含有の洗浄液中に溶解する。
【００２７】
なお、ここでは塩酸を用いて説明しているが、洗浄液中に金属塩が溶解するのであれば硝酸や硫酸等を用いても構わない。例えば、金属種のうち銀等のように塩化物の水に対する溶解度積が低いものは、塩酸に代えて硝酸を添加すると、洗浄液に対する溶解性が向上する。
【００２８】
陰イオン交換樹脂９はその後、水酸化ナトリウム等の塩基水溶液で洗浄され、塩酸塩となった表面のアミノ基を再びフリーのアミノ基に変換した後、脱イオン水で洗浄して再生する。
【００２９】
一方、酸性基を有する水溶性高分子６と金属塩化物１０とが溶解している塩酸の洗浄液にアルカリ金属の水酸化物の水溶液である水酸化ナトリウム等の塩基水溶液を加えると、金属塩化物１０は金属水酸化物１１となり、析出する。これを濾過等で回収することにより、金属が回収可能となる。回収した金属水酸化物は焙煎等により金属酸化物に変換し用いられるか、還元して金属に変換し用いられる。
【００３０】
酸性基を有する水溶性高分子６は、塩基水溶液として水酸化ナトリウム水溶液を用いた場合は、酸性基がナトリウム塩構造の基１２になり、洗浄液中に溶解している。これに塩酸を適正量加え洗浄液を酸性にして、塩構造の酸性基を再びフリーの酸性基に変換する。こうして、酸性基を有する水溶性高分子６も再生することが可能になる。
【００３１】
以上のように、本発明では、金属イオンを分離・回収するための薬剤も再生できるので、低コストで金属イオンを分離・回収することが可能となる。
【００３２】
なお、後述する金属分離・回収装置の工程を工夫することにより、陰イオン交換樹脂のアミノ基をフリーに変換する際に用いた塩基水溶液をそのまま金属水酸化物析出に利用することも可能である。こうすることで２工程を１工程で済ますことができるので、回収にかかる費用を更に低減可能である。
【００３３】
［１］金属分離用薬剤
金属分離用薬剤は以下の酸性基を有する水溶性高分子，陰イオン交換樹脂及び金属トラップ向上のための添加剤を含む。金属分離用薬剤として、添加剤がない構成でも構わない。
【００３４】
（１）酸性基を有する水溶性高分子
酸性基を有する水溶性高分子は酸性基としてカルボキシル基またはスルホン酸基が考えられる。
【００３５】
このうち、カルボキシル基を有する水溶性高分子としては安価でアミノ基とイオン結合しやすい点でポリアクリル酸が好適である。このほか、アミノ酸由来のポリアスパラギン酸，ポリグルタミン酸等も毒性が低いという特徴がある。アルギン酸はコンブ等海草の主成分の一種であり、原料が生物由来という点で環境負荷が小さい。
【００３６】
スルホン酸基を有する水溶性高分子としては、ポリビニルスルホン酸，ポリスチレンスルホン酸が挙げられる。これらスルホン酸基はカルボキシル基よりも酸性度が大きいため、アミノ基とのイオン結合を形成する割合が高く、陰イオン交換樹脂と安定な結合体を形成できる点で好ましい。
【００３７】
以上のように、酸性基を有する水溶性高分子として、ポリアクリル酸，ポリアスパラギン酸，ポリグルタミン酸，アルギン酸，ポリビニルスルホン酸及びポリスチレンスルホン酸のうち少なくとも１種類含まれていることが望ましい。
【００３８】
なお、酸性基を有する水溶性高分子のうち水溶性が低い場合は、酸性基をアンモニウム塩構造，ナトリウム塩構造またはカリウム塩構造にすることで水に対する溶解性を向上させることが可能である。アンモニウム塩構造，ナトリウム塩構造またはカリウム塩構造とした後、塩構造を有する酸性基を有する水溶性高分子を汚水に添加することで、陰イオン交換樹脂のアミノ基と効率良くイオン結合を形成することが可能である。
【００３９】
ところで、酸性基を有する水溶性高分子の数平均分子量が低すぎると、酸性基を有する水溶性高分子と陰イオン交換樹脂とのイオン結合部位の数が少なくなり、結合体の安定性が低くなる。そこで、酸性基を有する水溶性高分子の数平均分子量は２,０００以上が望ましい。なお、数平均分子量はゲルパーミエーションクロマトグラフィ（ＧＰＣ）によって計測される。
【００４０】
また、酸性基を有する水溶性高分子の数平均分子量が大きくなりすぎると、１個の分子が陰イオン交換樹脂表面を広く覆ってしまい、別の分子の結合を阻害してしまうため、結果として多くの陰イオン交換樹脂を用いる必要が生じる。そのため、酸性基を有する水溶性高分子の数平均分子量は３００,０００以下であることが望ましい。
【００４１】
ところで、汚水のｐＨによって酸性基を有する水溶性高分子の金属トラップ能力は影響を受ける。汚水のｐＨが低くなりすぎると、具体的には汚水のｐＨが２未満になると金属と酸性基を有する水溶性高分子とのイオン結合が解離してしまい、金属をトラップできなくなる。また、汚水のｐＨが高すぎると、具体的には汚水のｐＨが５を超えると、汚水中の金属イオンのイオンとしての安定性が低下し、金属種によっては金属水酸化物として汚水中に析出してくるものも出てくる。そのため、汚水のｐＨは２以上５以下に制御しておくことが望ましい。具体的には、汚水に緩衝液を添加してｐＨを制御する等の方法が挙げられる。
【００４２】
（２）陰イオン交換樹脂
陰イオン交換樹脂は高分子の微粒子であり、陰イオン交換樹脂の表面にアミノ基を有している。また、陰イオン交換樹脂の内部に鉄，コバルト，ニッケル等の強磁性の金属粉が含まれるものも挙げられる。これら金属粉を含んでいるものは磁気によって分離等が可能なので、陰イオン交換樹脂の再生等で好適である。なお、金属分離用薬剤として、別途、磁性の金属粉が含まれている構成でも構わない。
【００４３】
（３）金属トラップ向上のための添加剤
処理する汚水中の金属塩の塩基性度が低い場合、酸性基を有する水溶性高分子の酸性基とイオン結合とを形成する割合が低下する。そこで、酸性基を有する水溶性高分子を汚水に添加する前に塩化ナトリウムや塩化カリウム等の無機塩を汚水に添加することにより、酸性基とイオン結合する金属イオンの割合が高まる。これは、金属塩の対アニオンが酢酸イオン，安息香酸イオン等有機物の場合に効果が大きい。この効果が現れる原因は、塩を添加して水中に溶解している有機物を析出させる塩析と類似の効果により汚水中に溶解できる金属イオンの許容割合下げているのではないかと推定している。
【００４４】
添加する無機塩は、塩化ナトリウム，塩化カリウム，塩化マグネシウム，塩化カルシウム等のアルカリ金属またはアルカリ土類金属の塩酸塩，硫酸ナトリウム，硫酸カリウム，硫酸マグネシウム，硫酸カルシウム等のアルカリ金属またはアルカリ土類金属の硫酸塩，硝酸ナトリウム，硝酸カリウム，硝酸マグネシウム，硝酸カルシウム等のアルカリ金属またはアルカリ土類金属の硝酸塩、等が挙げられる。
【００４５】
［２］金属分離・回収方法
（１）本発明の金属分離方法の概略
本発明の金属分離方法は前述の図１の通りである。ただし、前述のように汚水に酸性基を有する水溶性高分子を添加し、次に陰イオン交換樹脂に接触させる順序を変えて、酸性基を有する水溶性高分子に陰イオン交換樹脂を添加し、その後酸性基を有する水溶性高分子と接触した陰イオン交換樹脂を汚水に接触させる方法でもかまわない。
【００４６】
（２）金属分離用薬剤の添加割合等
ここで、汚水中の金属イオンの数と価数の積をＭＢ、添加する酸性基を有する高分子の酸性基の数をＰＡ、陰イオン交換樹脂のアミノ基の数をＰＢとするとき、それぞれの添加量が下記不等式となるよう調整する。これにより、金属の除去割合を高めることができる。
ＰＡ≧ＭＢ                …（ａ）
ＰＢ≧ＰＡ−ＭＢ          …（ｂ）
【００４７】
式（ａ）は、汚水中には金属イオンと価数との積より酸性基を有する高分子の酸性基の方が多くなることを意味している。本発明における水溶性高分子の酸性基と金属イオンとのイオン結合を形成する反応は、元々平衡反応と考えられる。そのため、金属イオンと価数との積に比べて水溶性高分子の酸性基の方が過剰になれば金属イオンのトラップ割合を高くできる。
【００４８】
また、式（ｂ）は、酸性基を有する高分子の酸性基のうち、金属イオンとイオン結合しない数より、陰イオン交換樹脂のアミノ基の数の方が多くなることを意味している。これにより、金属イオンをトラップした酸性基を有する高分子ほとんど全てを陰イオン交換樹脂でトラップするので、汚水中から酸性基を有する高分子のほとんどを回収することが可能になる。これは、汚水の総炭素化合物（ＴＯＣ）濃度を上昇させない点で好ましい。
【００４９】
（３）金属除去の向上策
上記以外の金属除去の向上策としては、酸性基を有する高分子の添加量を酸性基の数として考えた場合、酸性基の数は汚水中の金属イオンと価数との積の数よりなるべく多く添加する。
【００５０】
また、陰イオン交換樹脂を汚水と接触させる際は、陰イオン交換樹脂を円筒状のカラムに充てん後、汚水を通すまたは陰イオン交換樹脂をビーカー等の容器に入れ、これに汚水を注ぎ、撹拌する等の方法が挙げられる。
【００５１】
陰イオン交換樹脂をカラムに充てん後、汚水を通す場合、陰イオン交換樹脂の微粒子がカラムに保持されるので、その後塩酸または精製水で洗浄する際もハンドリングが容易になる。
【００５２】
陰イオン交換樹脂をビーカー等の容器に入れる場合、陰イオン交換樹脂は攪拌羽等の攪拌機構で攪拌できるので、酸性基を有する水溶性高分子と陰イオン交換樹脂とが遭遇する単位時間当たりの頻度は増大する。そのため、酸性基を有する水溶性高分子を陰イオン交換樹脂がトラップする速度は向上する。汚水または塩酸洗浄液から陰イオン交換樹脂を分離する際は、濾過によりフィルタ等で回収される。
【００５３】
また、強磁性の金属粉が含有されている陰イオン交換樹脂を用いると、磁石により陰イオン交換樹脂を吸着することができる。そのため、磁石を用いることで汚水または塩酸洗浄液から陰イオン交換樹脂を分離することが可能になる。
【００５４】
その他に金属の分離効率を高める方法として、汚水中に無機の塩を添加しておく方法が挙げられる。これにより、塩析に類似の効果により分離効率が高まるものと推定される。加える無機の塩は、自然界に豊富に存在する塩化ナトリウムが好適である。特に、海底油田等の汚水処理の場合は海水中の平均塩化ナトリウム濃度が約３％なので、そのレベルまでは添加しても環境に与える影響は軽微であり、好適である。
【００５５】
［３］金属分離・回収装置の発明の形態
次に、本発明の金属分離・回収装置について説明する。このうち金属分離・回収装置の形態１〜７は、汚水に酸性基を有する水溶性高分子を混合し、その後陰イオン交換樹脂に接触させる方法に対応している。また、金属分離・回収装置の形態８は陰イオン交換樹脂を酸性基を有する水溶性高分子の水溶液に添加し、その後、この陰イオン交換樹脂を汚水と接触させる方法に対応している。
【００５６】
（１）金属分離・回収装置の形態１
本発明の金属分離・回収装置の基本構成について図３を使って説明する。
【００５７】
ポンプ１３により配管１４を通って、汚水は第一の混合槽１５に投入される。第一の混合槽１５の中の液体はオーバーヘッドスターラー１６によって攪拌される。まず、第１のタンク１７からポンプ１８により配管１９を通って、酸性基を有する水溶性高分子水溶液が第一の混合槽１５に投入される。
【００５８】
また、汚水のｐＨ及び汚水と酸性基を有する水溶性高分子との混合液体のｐＨはｐＨセンサ２０によって計測され、後述のように必要に応じてｐＨは制御される。
【００５９】
第一の混合槽１５内の水溶液を十分混合した後、ポンプ２１を用いて配管２２を通して、第一の混合槽１５の水溶液は第二の混合槽２３に投入される。第二の混合槽２３の中の液体はオーバーヘッドスターラー２４によって攪拌される。
【００６０】
ところで、汚水のｐＨを制御する必要がある場合、第２のタンク２５からポンプ２６により配管２７を通って、緩衝液の水溶液が第二の混合槽２３に投入される。これにより、第一の混合槽１５内で、酸性基を有する水溶性高分子が金属イオンをトラップするために適正なｐＨにコントロールされる。なお、汚水のｐＨを制御する必要が無ければ、第２のタンク２５，ポンプ２６及び配管２７を設ける必要はない。
【００６１】
第二の混合槽２３に投入された汚水は共存する陰イオン交換樹脂２８と接触し、金属イオンをトラップした酸性基を有する水溶性高分子が陰イオン交換樹脂表面にトラップされる。
【００６２】
続いて、シャッター２９が開くと、第二の混合槽２３の下部に配置されたフィルタ３０を通って第二の混合槽２３から汚水が排出される。フィルタ３０には穴があり、陰イオン交換樹脂２８はフィルタの穴でせき止められるため、第二の混合槽２３からは排出されない。つまり、フィルタ３０の穴により陰イオン交換樹脂２８が保持される。
【００６３】
ここで、排出した液体の金属成分がかなり残っている場合は、再び汚水として第一の混合槽１５に戻される。また、排出された液体中の金属成分がかなり除去されている場合は、別の物質を除去する汚水処理装置（図では省略）に送るかまたは河川に放流される。これら液体の流れの制御はバルブ３１で行われる。液体中の金属濃度の測定は、バルブの近傍に測定器を設けるか、液体を少量採取し別途測定する等の方法で行われる。
【００６４】
第二の混合槽２３の液体成分が排出された後、第３のタンク３２からポンプ３３により、配管３４を通って塩酸水溶液が第二の混合槽２３に投入される。すると、酸性基を有する水溶性高分子及び金属イオンが陰イオン交換樹脂２８の表面から外れる。その後、塩酸と一緒に酸性基を有する水溶性高分子及び金属イオンは金属回収槽３５に送られる。なお、塩化物にすると水に不溶になる銀のような金属種を回収する場合は、塩酸の代わりに硝酸を用いる。
【００６５】
続いて、第４のタンク３６からポンプ３７により配管３８を通って、水酸化ナトリウム水溶液が第二の混合槽２３に投入され、陰イオン交換樹脂２８が洗浄される。また、洗浄液も金属回収槽３５に送られる。すると、溶解していた金属が水酸化物になるので、析出する。酸性基を有する水溶性高分子の酸性基はナトリウム塩構造になる。しかし、酸性基を有する水溶性高分子は水に溶解しており、シャッター３９を開けると、フィルタ４０を介して、酸性基を有する水溶性高分子貯蔵槽４１に送られる。析出した金属の水酸化物はフィルタ上に残る。なお、ここでは水酸化ナトリウムを用いて説明しているが、水酸化ナトリウムの代わりに水酸化カリウム，水酸化マグネシウム等のアルカリ金属またはアルカリ土類金属の水酸化物でも使用可能である。
【００６６】
続いて、第５のタンク４２からポンプ４３により、配管４４を通って精製水が第二の混合槽２３に投入され、陰イオン交換樹脂２８が洗浄される。また、洗浄液も金属回収槽３５に送られ、金属水酸化物も洗浄される。この後、金属水酸化物を回収することにより金属回収が終了する。
【００６７】
なお、水溶性高分子貯蔵槽４１中の酸性基を有する水溶性高分子のナトリウム塩は、その後、塩酸を加え、酸性基を有する水溶性高分子に変換後、再び第１のタンク１７に送られ、金属回収に用いることができる。
【００６８】
（２）金属分離・回収装置の形態２
本発明の金属分離・回収装置のうち、磁気分離方法を用いた構成について図３を使って説明する。ここでは、２種類の方法が挙げられる。
【００６９】
Ａ）強磁性を示す金属粉が含有されている陰イオン交換樹脂粒子を用いる場合
陰イオン交換樹脂２８の粒子内に強磁性を示す金属粉が含有されているものを用いる。また、第二の混合槽２３中のオーバーヘッドスターラー２４の羽根の部分は電磁石にしておく。こうすると、第二の混合槽２３内部を洗浄等行う際に、オーバーヘッドスターラー２４の羽根の部分に磁力が付与されていることにより、陰イオン交換樹脂２８を引き付け、付着させる。これにより、第二の混合槽２３内部から金属を回収することが可能になる。また、金属回収槽３５に送る際も、オーバーヘッドスターラー２４の羽根の部分に磁力が付与されていることにより、陰イオン交換樹脂を引き付け、付着させる。これにより、陰イオン交換樹脂２８によるフィルタの目詰まりも抑制できる。
【００７０】
Ｂ）汚水中に強磁性を示す金属粉を添加する場合
汚水に酸性基を有する水溶性高分子及び強磁性を示す金属粉が添加される。また、第二の混合槽２３中のオーバーヘッドスターラー２４の羽根の部分は電磁石にしておく。こうすると、酸性基を有する水溶性高分子が金属イオンをトラップする際、強磁性を示す金属粉の一部が酸性基を有する水溶性高分子に取り込まれる。その状態で第二の混合槽２３に送られ、陰イオン交換樹脂２８と酸性基を有する水溶性高分子とが結合する際、その複合体に強磁性を示す金属粉も一緒に取り込まれる。
【００７１】
引き続き、第二の混合槽２３内部を洗浄等行う際に、オーバーヘッドスターラー２４の羽根の部分に磁力が付与されていることにより、金属イオンをトラップし、陰イオン交換樹脂２８にイオン結合した酸性基を有する水溶性高分子を羽根に引き付け、付着させるこれにより、第二の混合槽２３内部から金属を回収することが可能になる。なお、陰イオン交換樹脂２８と強磁性を示す金属粉は磁気分離または遠心分離で分離される。
【００７２】
（３）金属分離・回収装置の形態３
本発明の金属分離・回収装置のうち、陰イオン交換樹脂をカラムに充填して用いた構成について図４を使って説明する。
【００７３】
第一の混合槽１５で混合された液体は、ロート４５を介して陰イオン交換樹脂２８が充填された円筒形のカラム４６に投入される。カラム４６の下部には陰イオン交換樹脂２８が漏れないようフィルタ４７が設けられている。つまり、フィルタ４７により陰イオン交換樹脂２８が保持される。
【００７４】
陰イオン交換樹脂２８を通過した液体は金属回収槽３５に入る。こうして、液体中の金属イオンをトラップした酸性基を有する水溶性高分子が陰イオン交換樹脂２８にトラップされる。なお、ロート４５の内部及びカラム４６の内部は加圧気体導入管４９から導入される加圧空気または窒素ガス等により陽圧とすることで、カラム４６の内部を通過する液体の通過速度を高め、金属回収の処理速度向上を図ることができる。また、加圧の程度はバルブ５０で制御される。
【００７５】
金属回収槽３５に入った液体はバルブ５１を開けることでバイパス管５２を介して、別の物質を除去する汚水処理装置（図では省略）に送られるかまたは河川に放流される。ただ、これらは排出した液体中の金属成分がかなり除去されている場合である。排出した液体の金属成分がかなり残っている場合は、再び汚水として第一の混合槽１５に戻す。
【００７６】
次に、バルブ５１を閉め、第３のタンク３２から、塩酸がカラム４６に投入される。すると、陰イオン交換樹脂２８にトラップされていた金属イオン及び酸性基を有する水溶性高分子が陰イオン交換樹脂２８から外れ、金属回収槽３５に入る。金属イオンは金属塩化物に変化する。また、陰イオン交換樹脂２８の表面のアミノ基が塩酸塩の構造に変化する。
【００７７】
次に、第４のタンク３６から水酸化ナトリウム水溶液がカラム４６に投入される。すると、陰イオン交換樹脂２８の表面の塩酸塩構造のアミノ基が、通常のアミノ基に変換される。更に、水酸化ナトリウム水溶液は金属回収槽３５中に入る。溶解していた金属塩化物は水に不溶の金属水酸化物に変化し、析出する。また、酸性基を有する水溶性高分子はナトリウム塩構造に変化する。しかし、酸性基を有する水溶性高分子は溶解しているため、シャッター５３を開けるとフィルタ５４を介して、酸性基を有する水溶性高分子貯蔵槽４１に送られる。析出した金属の水酸化物はフィルタ４７上に残る。
【００７８】
続いて、第５のタンク４２から精製水が第二の混合槽２３に投入され、陰イオン交換樹脂２８が洗浄される。また、洗浄液も金属回収槽３５に送られ、金属水酸化物も洗浄される。
【００７９】
この後、金属水酸化物を回収することにより金属回収が終了する。また、水溶性高分子貯蔵槽４１中の酸性基を有する水溶性高分子のナトリウム塩は、その後、塩酸を加え、酸性基を有する水溶性高分子に変換された後、再び第１のタンク１７に送られ、金属回収に用いることができる。
【００８０】
（４）金属分離・回収装置の形態４
本発明の金属分離・回収装置のうち、陰イオン交換樹脂をカラムに充填して用いた構成で水酸化ナトリウム水溶液を加える代わりに電気分解によって水酸化ナトリウムを発生させる機構を有する場合について、図５を使って説明する。
【００８１】
まず、塩酸を添加するまでは金属分離・回収装置の形態３と同様の構成・プロセスで進める。
【００８２】
金属分離・回収装置の形態３で水酸化ナトリウム水溶液を添加するところで、本形態では、第４のタンク３６からポンプ３７を使って、配管３８を介して塩化ナトリウム水溶液が電極５５近傍に放出される。カラム４６の上部に電気分解を行うための電極５５が配置される。ただし、電極５５の位置がカラム４６の上部でなくとも構わない。ここで、電極５５を用いて液体に通電し、液体中の塩化ナトリウムを電気分解することにより、水酸化ナトリウムを生じさせる。電気分解の際の電圧，電流等は制御装置５６により調整される。
【００８３】
以後は、金属分離・回収装置の形態３と同様の構成・プロセスで進める。電気分解によって水酸化ナトリウムを生成させることにより、本装置では消耗品であり、且つ劇物である水酸化ナトリウムが不要になる。
【００８４】
水酸化ナトリウムは毒物・劇物取締法の劇物に該当しており、使用・保管等の規制を受ける。しかし、本形態の場合は、必要な場合に必要な量を電気分解で生成できるので、金属分離・回収装置の稼動に際しての法的な規制が緩和される。
【００８５】
（５）金属分離・回収装置の形態５
本発明の金属分離・回収装置のうち、混合槽が１つである構成について、図６を使って説明する。
【００８６】
第一の混合槽１５の下部にはシャッター３９及びフィルタ４０が配置される。また、第一の混合槽１５に対して、第３のタンク３２からの配管３４，第４のタンク３６からの配管３８及び第５のタンク４２からの配管４４が設けられる。これにより、第二の混合槽２３を設けなくとも本発明の金属分離・回収装置を構成できる。ここで、第一の混合槽１５の下部にはフィルタ４０が配置される。フィルタ４０は穴を有する。フィルタ４０の穴において陰イオン交換樹脂２８が保持される。以上により、混合槽を１つ減らせるので、装置のコンパクト化が可能となる。
【００８７】
この構成の場合、強磁性の金属粉を含有する陰イオン交換樹脂２８が有効である。汚水と酸性基を有する水溶性高分子の水溶液とを混合する際は、オーバーヘッドスターラー２４の羽根に磁力が付与されていることにより、陰イオン交換樹脂２８がオーバーヘッドスターラー２４の羽根に付着される。さらに、汚水と酸性基を有する水溶性高分子の水溶液とが混合された後にオーバーヘッドスターラー２４の磁力を低下させることにより、汚水と酸性基を有する水溶性高分子の水溶液との混合液体及び陰イオン交換樹脂２８を混合する。これにより、効率的に酸性基を有する水溶性高分子に金属イオンをトラップさせることが可能になる。
【００８８】
（６）金属分離・回収装置の形態６
本発明の金属分離・回収装置のうち、カラムが複数ある構成について図７を使って説明する。
【００８９】
カラム４６に陰イオン交換樹脂２８を充填して用いる場合、本発明の金属の分離・回収工程は、カラム４６内の陰イオン交換樹脂２８同士の隙間を進む時間が工程全体のかなりの部分を占める。つまり、下記Ａ）〜Ｄ）の４種類の液体を通すカラム４６を別々にすれば、この工程にかかる時間が数分の一にすることができる。
Ａ）汚水と酸性基を有する水溶性高分子の水溶液を混合した液体
Ｂ）塩酸水溶液
Ｃ）水酸化ナトリウム水溶液
Ｄ）精製水
工程は以下の通りである。
【００９０】
図７の左端のカラム４６に第一の混合槽１５から汚水と酸性基を有する水溶性高分子の水溶液とを混合した液体が投入される。すると、カラム４６は右側に移動する。次に、第３のタンク３２から配管３４を通って塩酸水溶液がカラム４６に投入される。すると、カラム４６は右側に移動する。次に、第４のタンク３６から配管３８を通って水酸化ナトリウム水溶液がカラム４６に投入される。すると、カラム４６は右側に移動する。次に、第５のタンク４２から配管４４を通って精製水がカラム４６に投入される。
【００９１】
複数のカラムが複数の金属の分離・回収工程を順に進むので、トータルとしてはカラム内部の液体の移動に伴う時間が短縮でき、金属の分離・回収が高速で行えるようになる。
【００９２】
（７）金属分離・回収装置の形態７
本発明の金属分離・回収装置のうち、磁気分離により陰イオン交換樹脂を回収する構成について、図８を使って説明する。
【００９３】
ここでは図６と同様、第一の混合槽１５には陰イオン交換樹脂２８も添加されている。陰イオン交換樹脂２８の粒子内部には強磁性を示す金属粉が含有されているものを用いる。
【００９４】
また、本形態の装置では、第一のローラー５７，第二のローラー５８，第三のローラー５９，第四のローラー６０及びベルト６１を有する陰イオン交換樹脂搬送機構を有する。第四のローラー６０から第一のローラー５７を経て第二のローラー５８までのベルト６１表面は磁力を有する。これにより、第一の混合槽１５中の陰イオン交換樹脂２８をベルト表面に付着させることができる。第二のローラー５８から第四のローラー６０までは磁力が無いので、陰イオン交換樹脂２８は第三のローラー５９から外れ、陰イオン交換樹脂回収槽６２内部に集められる。
【００９５】
前述のように、第一の混合槽１５中の陰イオン交換樹脂２８は金属イオンをトラップした酸性基を有する高分子を結合している。
【００９６】
こうして、金属イオンをトラップした酸性基を有する高分子を結合した陰イオン交換樹脂２８が陰イオン交換樹脂回収槽６２に集められる。
【００９７】
次に、図９を使って金属イオンをトラップした酸性基を有する高分子を結合した陰イオン交換樹脂２８から金属を回収する工程を記述する。
【００９８】
まず、第３のタンク３２からポンプ３３により、配管３４を通って塩酸水溶液が陰イオン交換樹脂回収槽６２に投入される。すると、酸性基を有する水溶性高分子と金属イオンとが陰イオン交換樹脂２８の表面から外れる。その後、塩酸と一緒に酸性基を有する水溶性高分子と金属イオンとが金属回収槽３５に送られる。
【００９９】
続いて、第４のタンク３６からポンプ３７により、配管３８を通って水酸化ナトリウム水溶液が陰イオン交換樹脂回収槽６２に投入され、陰イオン交換樹脂２８が洗浄される。また、洗浄液も金属回収槽３５に送られる。すると、溶解していた金属が水酸化物になるので、析出する。酸性基を有する水溶性高分子の酸性基はナトリウム塩構造になる。しかし、酸性基を有する水溶性高分子は水に溶解しており、シャッター３９を開けると、フィルタ４０を介して、酸性基を有する水溶性高分子貯蔵槽４１に送られる。析出した金属の水酸化物はフィルタ４０上に残る。
【０１００】
こうして、磁気分離方式を用いて予め陰イオン交換樹脂２８を回収した上での金属回収が可能となる。
【０１０１】
（８）金属分離・回収装置の形態８
本発明の金属分離・回収装置のうち、酸性基を有する水溶性高分子水溶液に陰イオン交換樹脂を添加し、その後磁気分離により陰イオン交換樹脂の回収する構成について、図１０を使って説明する。
【０１０２】
まず、第一の混合槽１５に、強磁性を示す金属粉が含有された陰イオン交換樹脂２８を入れる。次に、第１のタンク１７から酸性基を有する水溶性高分子の水溶液が第一の混合槽１５に投入される。その後、オーバーヘッドスターラー１６で撹拌する。
【０１０３】
次に、第一のローラー５７，第二のローラー５８，第三のローラー５９，第四のローラー６０及びベルト６１を有する陰イオン交換樹脂搬送機構により陰イオン交換樹脂２８は陰イオン交換樹脂回収槽６２内部に集められる。集められた陰イオン交換樹脂２８は酸性基を有する水溶性高分子を表面に付着させた陰イオン交換樹脂６３に変化している。こうして、陰イオン交換樹脂の前処理、即ち酸性基を有する水溶性高分子を表面に付着させる前処理が終了する。
【０１０４】
次に、酸性基を有する水溶性高分子を表面に付着させた陰イオン交換樹脂６３を用いた金属イオン回収スキームについて、図１１を使って説明する。
【０１０５】
まず、酸性基を有する水溶性高分子を表面に付着させた陰イオン交換樹脂６３の上に汚水を注ぐ。これにより、汚水中の金属イオンが陰イオン交換樹脂６３表面に結合している酸性基を有する水溶性高分子の酸性基でトラップされる。シャッター３９を開けて汚水を排出した後、シャッター３９を閉める。
【０１０６】
次に、第３のタンク３２からポンプ３３により、配管３４を通って塩酸水溶液が陰イオン交換樹脂回収槽６２に投入される。すると、酸性基を有する水溶性高分子と金属イオンとが酸性基を有する水溶性高分子を表面に付着させた陰イオン交換樹脂６３表面から外れる。その後、塩酸と一緒に酸性基を有する水溶性高分子と金属イオンとが金属回収槽３５に送られる。
【０１０７】
続いて、第４のタンク３６からポンプ３７により、配管３８を通って水酸化ナトリウム水溶液が陰イオン交換樹脂回収槽６２に投入され、酸性基を有する水溶性高分子を表面に付着させた陰イオン交換樹脂６３が洗浄される。また、洗浄液も金属回収槽３５に送られる。すると、溶解していた金属が水酸化物になるので、析出する。酸性基を有する水溶性高分子の酸性基はナトリウム塩構造になる。しかし、酸性基を有する水溶性高分子は水に溶解しており、シャッター３９を開けると、フィルタ４０を介して、酸性基を有する水溶性高分子貯蔵槽４１に送られる。析出した金属の水酸化物はフィルタ上に残る。
【０１０８】
以上のように、汚水，酸性基を有する水溶性高分子及び陰イオン交換樹脂の添加順序を変えても金属回収が可能となる。強磁性を示す金属粉が含有されていない陰イオン交換樹脂２８を用いる場合は、酸性基を有する水溶性高分子添加の際、強磁性を示す金属粉を一緒に添加することで、強磁性を示す金属粉が酸性基を有する水溶性高分子が表面に付着させた陰イオン交換樹脂６３の中に取り込まれる。その後、上記陰イオン交換樹脂搬送機構により、陰イオン交換樹脂２８を陰イオン交換樹脂回収槽６２に集めることが可能になる。
【０１０９】
〔実施例〕
以下に具体的な実施例を示して、本願発明の内容をさらに詳細に説明する。以下の実施例は本願発明の内容の具体例を示すものであり、本願発明がこれらの実施例に限定されるものではなく、本明細書に開示される技術的思想の範囲内において当業者による様々な変更および修正が可能である。
【実施例１】
【０１１０】
金属塩として硫酸銅が１５９５ppm溶解している硫酸銅水溶液（試験水）１リットル（硫酸銅としては１０ｍmol）を攪拌中に、酸性基を有する水溶性高分子としてポリアクリル酸（平均分子量は２５,０００）の１０重量％水溶液２０ｇ（カルボキシル基の数としては２７.８ｍmol）を加える。試験水の色が薄い青色から薄い青緑色に変化する。
【０１１１】
次に、陰イオン交換樹脂（三菱化学製ＳＡ１０Ａ、交換容量：１.３ｍｅｑ／ml、見かけ密度：０.６６５ｇ／ml）を２ｇ（交換容量は２.３１ｍmolに相当）を加え、更に攪拌を続ける。
【０１１２】
すると、試験水の青緑色がかなり薄くなった。また、陰イオン交換樹脂表面に淡緑色の物質が付着していた。これは、銅イオンをトラップしたポリアクリル酸である。
【０１１３】
次に、上記混合液を濾紙で濾過後、濾過液の硫酸銅濃度を誘導結合プラズマ発光分光分析装置で定量したところ、濾過液中の硫酸銅濃度は８０ppmに低下した。以上より、酸性基を有する水溶性高分子としてポリアクリル酸及び陰イオン交換樹脂を用いることで汚水中の金属イオンを分離できた。
【０１１４】
次に、金属の回収に関して記述する。濾紙で濾過後、濾紙上に陰イオン交換樹脂が残る。この濾紙ごとビーカーに入れ、１規定の塩酸５０mlを加え、濾紙を良く洗う。すると、濾紙からイオン交換樹脂が外れ、イオン交換樹脂に付着していた淡緑色の物質は塩酸に溶解する。こうして、銅イオンは塩化銅になり、ポリアクリル酸は銅イオンを離してフリーになる。
【０１１５】
ビーカーから濾紙を取り出し、１規定の水酸化ナトリウム水溶液１００mlを加えると沈殿を生じる。これは水酸化銅である。濾過により、水酸化銅約を濾取し、水洗することで金属回収が完了する。得られた水酸化銅は約０.８ｇ（約８.２ｍmol）であった。
【０１１６】
乾燥のため水酸化銅を１００〜１２０℃に加熱すると、容易に酸化銅に変化する。したがって、その後の用途，適用方法を考え水酸化銅または酸化銅の形で回収する。
【０１１７】
ところで、ポリアクリル酸は水酸化ナトリウムの添加によってポリアクリル酸ナトリウムに変化している。そこで、再度塩酸を加えることにより、ポリアクリル酸に再生することが可能であり、この操作により、再び金属回収に用いることが可能である。なお、再生の確認は上記ポリアクリル酸の溶解している液をメタノール中に滴下し、析出する固体（ポリアクリル酸）を乾燥後、ＩＲスペクトル測定により行った。具体的には、金属分離・回収に用いる前のポリアクリル酸と再生後の物質の吸収スペクトルが一致することで確認した。
【０１１８】
また、陰イオン交換樹脂は、塩酸で洗浄することにより表面のアミノ基が塩酸塩構造に変化する。そこで、水酸化ナトリウム水溶液で洗浄して塩酸塩構造を再びアミノ基に戻し、余分の水酸化ナトリウムを精製水で除去することにより、陰イオン交換樹脂として再生することが可能である。この操作により、再び金属回収に用いることが可能である。
【０１１９】
以上より、通常は酸等をトラップする陰イオン交換樹脂及び酸性基を有する水溶性高分子を用いて金属を回収可能であることを確認した。また、陰イオン交換樹脂の使用量は交換容量として２.３１ｍmolに相当する分しか使用しておらず、回収された水酸化銅（８.２ｍmol）に比べて少ない（銅は２価なので、陽イオン交換樹脂を用いて回収する場合は最低でも１６.４ｍmolの交換容量分添加する必要がある）。よって、イオン交換樹脂のみでの必要量よりもかなり少量で金属回収が可能であることも確認された。
【０１２０】
更に、回収に用いた酸性基を有する水溶性高分子であるポリアクリル酸及び陰イオン交換樹脂も再生できることが確認された。
【実施例２】
【０１２１】
硫酸銅が１５９５ppm溶解している試験水１リットルの代わりに、塩化ニッケルが１３００ppm溶解している試験水１リットルを用いる以外は実施例１と同様の試験を試みたところ、濾過液中の酢酸濃度は６５ppmに低下した。また、実施例１と同様に回収に用いた酸性基を有する水溶性高分子であるポリアクリル酸及び陰イオン交換樹脂も再生できることが確認された。
【実施例３】
【０１２２】
ポリアクリル酸（平均分子量は２５,０００）の１０重量％水溶液２０ｇの代わりに、ポリアクリル酸ナトリウムの１０重量％水溶液２７ｇ（カルボキシル基がナトリウム塩になった構造の数としては２８.７ｍmol）を用いる以外は実施例１と同様の試験を試みたところ、濾過液中の硫酸銅濃度は９０ppmに低下した。
【０１２３】
よって、カルボキシル基が塩構造に変換された水溶性高分子を用いても、水に溶解している金属を除去できることが確かめられた。
【実施例４】
【０１２４】
ポリアクリル酸の１０重量％水溶液２０ｇの代わりに、ポリメタクリル酸の１０重量％水溶液２４ｇ（カルボキシル基の数としては２７.９ｍmol）を用いる以外は実施例１と同様の試験を試みたところ、濾過液中の硫酸銅濃度は９０ppmに低下した。
【０１２５】
よって、カルボキシル基を有する水溶性高分子としてポリアクリル酸の代わりにポリメタクリル酸を用いても、水に溶解している金属を除去できることが確かめられた。
【実施例５】
【０１２６】
ポリアクリル酸の１０重量％水溶液２０ｇの代わりに、ポリスチレンスルホン酸ナトリウムの１０重量％水溶液６０ｇ（スルホン酸基がナトリウム塩になった構造の数としては２９.１ｍmol）を用いる以外は実施例１と同様の試験を試みたところ、濾過液中の硫酸銅濃度は９０ppmに低下した。
【０１２７】
よって、酸性基を有する水溶性高分子としてスルホン酸基を有する水溶性を用いても、水に溶解している金属を除去できることが確かめられた。
【実施例６】
【０１２８】
図３の金属分離・回収装置を用いて実施例１で用いた硫酸銅水溶液（試験水）からの金属分離・回収を行った。
【０１２９】
ポンプ１３により、配管１４を通って、第一の混合槽１５に汚水として試験水を投入する。オーバーヘッドスターラー１６によって攪拌中、第１のタンク１７からポンプ１８により、配管１９を通ってポリアクリル酸水溶液を第一の混合槽１５に投入する。試験水とポリアクリル酸水溶液とはオーバーヘッドスターラー２４によって攪拌される。
【０１３０】
第一の混合槽１５内の液を十分混合した後、ポンプ２１によって、配管２２を通して第一の混合槽１５中の液を第二の混合槽２３に投入する。この中の液体はオーバーヘッドスターラー２４によって攪拌される。第二の混合槽２３に投入された液体は共存する陰イオン交換樹脂２８と接触し、銅イオンをトラップしたポリアクリル酸が陰イオン交換樹脂２８表面にトラップされる。
【０１３１】
続いて、シャッター２９が開くと、フィルタ３０を通って試験水は第二の混合槽２３から排出される。第二の混合槽２３の液体成分が排出された後、第３のタンク３２からポンプ３３により、配管３４を通って塩酸水溶液が第二の混合槽に投入される。すると、ポリアクリル酸と銅イオンとが陰イオン交換樹脂表面から外れる。その後、塩酸と一緒に金属回収槽３５に送られる。
【０１３２】
続いて、第４のタンク３６からポンプ３７により、配管３８を通って水酸化ナトリウム水溶液が第二の混合槽２３に投入され、陰イオン交換樹脂２８が洗浄される。また洗浄液も金属回収槽３５に送られる。すると、溶解していた銅イオンが水酸化物になるので、析出する。ポリアクリル酸は、カルボキシル基がナトリウム塩構造のポリアクリル酸ナトリウムになる。しかし、ポリアクリル酸ナトリウムは水に溶解しており、シャッター３９を開けると、フィルタ４０を介して、酸性基を有する水溶性高分子貯蔵槽４１に送られる。析出した水酸化銅はフィルタ４０上に残る。
【０１３３】
続いて、第５のタンク４２からポンプ４３により、配管４４を通って精製水が第二の混合槽２３に投入され、陰イオン交換樹脂２８が洗浄される。また洗浄液も金属回収槽３５に送られ、水酸化銅も洗浄される。洗浄後の水酸化銅を回収したところ、約０.８ｇ（約８.２ｍmol）得られた。
【０１３４】
以上により、本装置で金属回収が行えることを確認した。また、水溶性高分子貯蔵槽４１中のポリアクリル酸ナトリウムは、その後、塩酸を加え、ポリアクリル酸に変換後、再び第１のタンク１７に送られ、再び金属回収に用いることが可能であることも確認した。
【実施例７】
【０１３５】
図４の金属分離・回収装置を用いて実施例１で用いた硫酸銅水溶液（試験水）からの金属分離・回収を行った。
【０１３６】
実施例６と同様、第一の混合槽１５で試験水とポリアクリル酸水溶液とが攪拌され、試験水とポリアクリル酸水溶液との混合液体が形成される。ポンプ２１により、陰イオン交換樹脂２８が充填された円筒形のカラム４６にこの液体が投入される。
【０１３７】
カラム４６内部を加圧導入管４９から導入される加圧空気で加圧することにより、陰イオン交換樹脂２８を敏速に通過した液体は金属回収槽３５に入る。こうして、液体中の銅イオンをトラップしたポリアクリル酸が陰イオン交換樹脂２８にトラップされる。金属回収槽に入った液体は、バルブ５１を開けることでバイパス管５２を介して排出される。
【０１３８】
次に、バルブ５１を閉め、第３のタンク３２から、塩酸をカラム４６に投入する。すると、陰イオン交換樹脂２８にトラップされていた銅イオン及びポリアクリル酸が陰イオン交換樹脂から外れ、金属回収槽３５に入る。
【０１３９】
次に、第４のタンク３６から水酸化ナトリウム水溶液をカラム４６に投入する。すると、陰イオン交換樹脂２８表面の塩酸塩構造のアミノ基が、通常のアミノ基に変換される。更に、水酸化ナトリウム水溶液は金属回収槽３５中に入り、溶解していた銅イオンは水に不溶の水酸化銅に変化し、析出する。また、ポリアクリル酸はポリアクリル酸ナトリウムに変化する。しかし、ポリアクリル酸ナトリウムは溶解しているため、シャッター５３を開けると、フィルタ５４を介して酸性基を有する水溶性高分子貯蔵槽４１に送られる。析出した水酸化銅はフィルタ上に残る。この水酸化銅を水洗し約０.８ｇ（約８.２ｍmol）得た。
【０１４０】
以上により、本装置で金属回収が行えることを確認した。また、水溶性高分子貯蔵槽４１中のポリアクリル酸ナトリウムは、その後、塩酸を加え、ポリアクリル酸に変換後、再び第１のタンク１７に送られ、再び金属回収に用いることが可能であることも確認した。
【実施例８】
【０１４１】
図５の金属分離・回収装置を用いて実施例１で用いた硫酸銅水溶液（試験水）からの金属分離・回収を行った。
【０１４２】
実施例７と同様、第一の混合槽１５で試験水とポリアクリル酸水溶液とを攪拌し混合液体とした。ポンプ２１により、陰イオン交換樹脂２８が充填された円筒形のカラム４６にこの液体を投入し、陰イオン交換樹脂２８を通過した液体は金属回収槽４８に入る。
【０１４３】
次に、金属回収槽４８に入った液体は、バルブ５１を開けることでバイパス管５２を介して排出される。その後、バルブ５１を閉め、第３のタンク３２から、塩酸をカラム４６に投入し、陰イオン交換樹脂２８にトラップされていた銅イオン及びポリアクリル酸を陰イオン交換樹脂から外し、金属回収槽４８に入る。
【０１４４】
第４のタンク３６から塩化ナトリウム水溶液をカラム４６に投入する。ここで、電極５５を用いて液体に通電し、液体中の塩化ナトリウムを電気分解することにより水酸化ナトリウムを生じさせる。２つの電極間の電位差は約１.５Ｖとする。すると、陰イオン交換樹脂２８表面の塩酸塩構造のアミノ基が、通常のアミノ基に変換される。更に、水酸化ナトリウムの水溶液は金属回収槽４８中に入り、溶解していた銅イオンは水に不溶の水酸化銅に変化し、析出する。また、ポリアクリル酸はポリアクリル酸ナトリウムに変化する。しかし、ポリアクリル酸ナトリウムは溶解しているため、シャッター５３を開けるとフィルタ５４を介して、酸性基を有する水溶性高分子貯蔵槽４１に送られる。析出した水酸化銅はフィルタ上に残る。この水酸化銅を水洗し約０.８ｇ（約８.２ｍmol）得た。
【０１４５】
以上により、電気分解を利用することで、劇物である水酸化ナトリウムを添加することなく金属回収が行えることを確認した。また、水溶性高分子貯蔵槽４１中のポリアクリル酸ナトリウムは、その後、塩酸を加え、ポリアクリル酸に変換後、再び第１のタンク１７に送られ、再び金属回収に用いることが可能であることも確認した。
【実施例９】
【０１４６】
図１０または図１１の金属分離・回収装置を用いて実施例１で用いた硫酸銅水溶液（試験水）からの金属分離・回収を行った。
【０１４７】
まず、陰イオン交換樹脂２８（三菱化学製ＳＡ１０Ａ、交換容量：１.３ｍｅｑ／ml、見かけ密度：０.６６５ｇ／ml）を２ｇ（交換容量は２.３１ｍmolに相当）図１０の装置の第一の混合槽１５に入れる。これに、平均粒子径５０μｍの鉄粉を２ｇ加え撹拌中、酸性基を有する水溶性高分子としてポリアクリル酸（平均分子量は２５,０００）の１０重量％水溶液２０ｇ（カルボキシル基の数としては２７.８ｍmol）を加え、更に攪拌を続ける。
【０１４８】
次に、第一のローラー５７，第二のローラー５８，第三のローラー５９，第四のローラー６０及びベルト６１を有する陰イオン交換樹脂搬送機構により、陰イオン交換樹脂２８を陰イオン交換樹脂回収槽６２内部に集める。集められた陰イオン交換樹脂２８はポリアクリル酸を表面にイオン結合で付着させた陰イオン交換樹脂６３に変化している。
【０１４９】
次に、ポリアクリル酸を表面にイオン結合で付着させた陰イオン交換樹脂６３を用いた金属イオンの回収スキームについて、図１１を使って説明する。
【０１５０】
まず始めに、ポリアクリル酸を表面にイオン結合で付着させた陰イオン交換樹脂の６３上に試験水を注ぐ。これにより、試験水中の銅イオンが陰イオン交換樹脂表面に結合しているポリアクリル酸のカルボキシル基にイオン結合でトラップされる。シャッター３９を開けて汚水を排出した後、シャッター３９を閉める。
【０１５１】
次に、第３のタンク３２からポンプ３３により、配管３４を通って１規定の塩酸水溶液５０mlを、ポリアクリル酸を表面にイオン結合で付着させた陰イオン交換樹脂回収槽６２に投入する。すると、ポリアクリル酸と銅イオンとが陰イオン交換樹脂６３表面から外れる。その後、塩酸と一緒にポリアクリル酸及び銅イオンが金属回収槽３５に送られる。
【０１５２】
続いて、第４のタンク３６からポンプ３７により、配管３８を通って１規定の水酸化ナトリウム水溶液１００mlが陰イオン交換樹脂回収槽６２に投入され、ポリアクリル酸を表面にイオン結合で付着させた陰イオン交換樹脂６３が洗浄される。また、洗浄液も金属回収槽３５に送られる。すると、溶解していた銅イオンが水酸化銅になり析出する。ポリアクリル酸は酸性基がナトリウム塩構造になる。しかし、ポリアクリル酸ナトリウムは水に溶解しており、シャッター３９を開けると、フィルタ４０を介して、酸性基を有する水溶性高分子貯蔵槽４１に送られる。析出した水酸化銅はフィルタ上に残る。水洗後、得られた水酸化銅は約０.８ｇ（約８.２ｍmol）であった。
【０１５３】
以上のように、汚水，酸性基を有する水溶性高分子，陰イオン交換樹脂の添加順序を変えても金属回収が可能であることが確認された。
【符号の説明】
【０１５４】
１  金属の塩
２，６  酸性基を有する水溶性高分子
３  イオン結合
４  カルボキシル基を有する水溶性高分子
５，９，２８，６３  陰イオン交換樹脂
７  金属イオン
８  酸性基
１０  金属塩化物
１１  金属水酸化物
１２  ナトリウム塩構造の基
１３，１８，２１，２６，３３，３７，４３  ポンプ
１４，１９，２２，２７，３４，３８，４４  配管
１５  第一の混合槽
１６，２４  オーバーヘッドスターラー
１７  第１のタンク
２０  ｐＨセンサ
２３  第二の混合槽
２５  第２のタンク
２９，３９，５３  シャッター
３０，４０，４７，５４  フィルタ
３１，５０，５１  バルブ
３２  第３のタンク
３５，４８  金属回収槽
３６  第４のタンク
４１  水溶性高分子貯蔵槽
４２  第５のタンク
４５  ロート
４６  カラム
４９  加圧気体導入管
５２  バイパス管
５５  電極
５６  制御装置
５７  第一のローラー
５８  第二のローラー
５９  第三のローラー
６０  第四のローラー
６１  ベルト
６２  陰イオン交換樹脂回収槽
【図１】
0005433389.tif 000002
【図２】
0005433389.tif 000003
【図３】
0005433389.tif 000004
【図４】
0005433389.tif 000005
【図５】
0005433389.tif 000006
【図６】
0005433389.tif 000007
【図７】
0005433389.tif 000008
【図８】
0005433389.tif 000009
【図９】
0005433389.tif 000010
【図１０】
0005433389.tif 000011
【図１１】
0005433389.tif 000012